ВОДОНЕПРОНИЦАЕМАЯ КОМПОЗИЦИЯ

1. Водонепроницаемая композиция, включающая:
первый компонент, который содержит:
около 70-95% по весу эмульгированного асфальтового компонента и
около 10-35% по весу латексной смеси; и
второй компонент, который содержит около 10-15% по весу хлорида кальция.
2. Водонепроницаемая композиция в соответствии с п.1, где первый компонент содержит около 40-60% по весу асфальта, около 10-20% по весу латекса, около 30-50% по весу воды, около 0,2-2% по весу талового масла и около 0,1-1,0% по весу гидроксида натрия.
3. Водонепроницаемая композиция в соответствии с п.1, где латексная смесь содержит около 10-30% по весу неопрена, около 2-6% по весу оксида цинка и около 0,5-3% по весу вещества, улучшающего адгезию, причем вещество, улучшающее адгезию, добавлено по весу латексной композиции.
4. Водонепроницаемая композиция в соответствии с п.2, где латексная смесь содержит около 10-30% по весу неопрена, около 2-6% по весу оксида цинка и около 0,5-3% по весу вещества, улучшающего адгезию, причем вещество, улучшающее адгезию, добавлено по весу латексной композиции.
5. Водонепроницаемая структура, включающая субстрат с нанесенным на него покрытием из водонепроницаемой композиции, которая включает:
первый компонент, который содержит:
около 70-95% по весу эмульгированного асфальтового компонента и
около 10-35% по весу латексной смеси; и
второй компонент, который включает около 10-15% по весу хлорида кальция.
6. Водонепроницаемая структура в соответствии с п.5, где субстрат включает, по крайней мере, один компонент из асфальта, бетона, кирпича, камня, дерева, металла и различных загрунтованных металлов и других субстратов.
7. Водонепроницаемая структура в соответствии с п.5, где первый компонент содержит около 40-60% по весу асфальта, около 10-20% по весу латекса, около 30-50% по весу воды, около 0,2-2% по весу талового масла и около 0,1-1,0% по весу гидроксида натрия.
8. Водонепроницаемая структура в соответствии с п.5, где латексная смесь содержит около 10-30% по весу неопрена, около 2-6% по весу оксида цинка и около 0,5-3% по весу вещества, улучшающего адгезию, причем вещество, улучшающее адгезию, добавлено по весу латексной композиции.
9. Водонепроницаемая структура в соответствии с п.7, где латексная смесь содержит около 10-30% по весу неопрена, около 2-6% по весу оксида цинка и около 0,5-3% по весу вещества, улучшающего адгезию, причем вещество, улучшающее адгезию, добавлено по весу латексной композиции.
10. Способ придания водонепроницаемости структуре, включающий:
нанесение водонепроницаемой композиции на поверхность структуры, где водонепроницаемая композиция содержит:
первый компонент, который содержит:
около 70-95% по весу эмульгированного асфальтового компонента и
около 10-35% по весу латексной смеси; и
второй компонент, который содержит около 10-15% по весу хлорида кальция.
11. Способ придания водонепроницаемости структуре в соответствии с п.10, где первый компонент и второй компонент наносят одновременно на поверхность вместе.
12. Способ обеспечения водонепроницаемости структуре в соответствии с п.11, где первый компонент и второй компонент распыляют вместе на поверхность.
13. Способ придания водонепроницаемости структуре в соответствии с п.10, где структура включает по крайней мере один из компонентов из асфальта, бетона, кирпича, камня, дерева, металлов, различных загрунтованных металлов и других субстратов.
14. Способ придания водонепроницаемости структуре в соответствии с п.10, где водонепроницаемая композиция является существенно не липнущей при прикосновении после нанесения на субстрат.
15. Способ придания водонепроницаемости структуре в соответствии с п.10, где компонент из эмульгированного асфальта содержит около 40-60% по весу асфальта, около 10-20% по весу латекса, около 30-50% по весу воды, около 0,2-2% по весу талового масла и около 0,1-1,0% по весу гидроксида натрия.
16. Способ придания водонепроницаемости структуре в соответствии с п.10, где латексная смесь содержит около 10-30% по весу неопрена, около 2-6% по весу оксида цинка и около 0,5-3% по весу вещества, улучшающего адгезию, причем вещество, улучшающее адгезию, добавлено по весу латексной композиции.
17. Способ придания водонепроницаемости структуре в соответствии с п.15, где латексная смесь включает около 10-30% по весу неопрена, около 2-6% по весу оксида цинка и около 0,5-3% по весу вещества, улучшающего адгезию, причем вещество, улучшающее адгезию, добавлено по весу латексной композиции.
18. Водонепроницаемый слой, который включает продукт смешивания первого компонента, который содержит около 70-95% по весу компонента из эмульгированного асфальта и около 10-35% по весу латексной смеси, и второго компонента, который включает около 10-15% по весу хлорида кальция.
19. Водонепроницаемый слой по п.18, где первый компонент содержит около 40-60% по весу асфальта, около 10-20% по весу латекса, около 30-50% по весу воды, около 0,2-2% по весу талового масла и около 0,1-1,0% по весу гидроксида натрия.
20. Водонепроницаемый слой по п.19, где латексная смесь содержит около 10-30% по весу неопрена, около 2-6% по весу оксида цинка и около 0,5-3% по весу вещества, улучшающего адгезию, причем вещество, улучшающее адгезию, добавлено по весу латексной композиции.